FR 3107855 A1 20210910 FR 2002239 A 20200305 ------ FILM BICOUCHE POUR LA PROTECTION D’UN ECRAN ET SON PROCEDE DE FABRICATION Film bicouche pour la protection d’un écran tactile, comportantune première couche (1), dite «couche interne», qui est apte à venir s’appliquer sur l’écran à protéger en position d’utilisation et dont la face interne est revêtue d’un adhésif (4) permettant de coller le film bicouche sur ledit écran; et une seconde couche (2), dite «couche externe», qui est apte à venir s’appliquer sur la face externe de la couche interne par l’intermédiaire d’un adhésif permanent (3) et dont la face externe est destinée à être tournée vers l’utilisateur dudit écran en position d’utilisation. Selon l’invention, la couche interne est une couche dure, protectrice d’écran, faite de polyéthylène; et la couche externe est une couche souple, absorbant les chocs, et, le cas échéant anti-rayures, faite d’une matière choisie parmi le poly(chlorure de vinyle) et le polyuréthane. L’adhésif revêtant la couche interne peut être protégé avant emploi par une feuille anti-adhésive pelable, et la face externe de la couche externe peut être protégée avant emploi par une feuille protectrice pelable. Figure à publier avec l’abrégé: Figure 1 Film bicouche pour la protection d’un écran et son procédé de fabrication La présente invention concerne un film bicouche pour la protection d’un écran, tactile ou non tactile, ainsi qu’un procédé de fabrication de ce film bicouche. Les écrans à protéger sont notamment les écrans de téléphones portables, les écrans de matériels médicaux, les écrans servant à piloter des procédés dans l’artisanat et/ou l’industrie, les bornes automatiques, et, d’une manière générale, tous les écrans se trouvant dans tous les moyens de transport, tels que les voitures, les motos, l’aéronautique. Pour protéger les écrans de téléphones portables, on utilise de façon classique une couche de polyéthylène dont la face destinée à venir en contact avec l’écran est revêtue d’un adhésif facilement repositionnable sans laisser de traces. Toutefois, un tel film monocouche ne permet pas de protéger l’écran contre les chocs et/ou contre les bactéries. On connaît par ailleurs des films antibactériens en poly(chlorure de vinyle) qui sont utilisés par exemple pour être collés sur des barres de transport en commun. De tels films ne peuvent être posés que sous presse, avec des risques d’endommager le support à la pose. Par ailleurs, des traces de colle subsistent si l’on retire le film. On connaît par la demande WO2010/060094A1 des films antimicrobiens composés d’un film antibactérien et d’une couche optionnelle adhésive. Composés d’une seule couche, ils ne permettent pas de cumuler rigidité et absorption des chocs. La demande de brevet américain 2010/0190004A1 propose une combinaison d’un film antibactérien avec un film en polyester, mais ne propose pas d’utiliser en face externe une couche souple pour absorber les chocs et éventuellement développer des caractéristiques auto-cicatrisantes. Egalement, la demande de brevet US2013/0209718A1 propose des films de protection d’écrans en poly(téréphtalate d’éthylène) aux propriétés antimicrobiennes. Ces films «monocouche» ne combinent pas les caractéristiques de deux films, l’un rigide et l’autre souple. Enfin, la demande de brevet FR2912417A1 propose des films souples (monocouches) aux propriétés antimicrobiennes. Ces films ne peuvent être utilisés facilement par un utilisateur car ils manquent de rigidité et ils ne sont pas repositionnables. La présente invention vise à proposer un film protecteur pour écran, simple à poser et résistant aux chocs avec avantageusement des propriétés anti-microbiennes. La présente invention a donc d’abord pour objet un film bicouche pour la protection d’un écran, comportant: une première couche, dite «couche interne», qui est apte à venir s’appliquer sur l’écran à protéger en position d’utilisation et dont la face interne est revêtue d’un adhésif permettant de coller le film bicouche sur ledit écran; et une seconde couche, dite «couche externe», qui est apte à venir s’appliquer sur la face externe de la couche interne par l’intermédiaire d’un adhésif permanent et dont la face externe est destinée à être tournée vers l’utilisateur dudit écran en position d’utilisation, caractérisé par le fait que: la couche interne est une couche dure, protectrice d’écran, faite de polyéthylène; et la couche externe est une couche souple, absorbant les chocs, le cas échéant anti-rayures, faite d’une matière choisie parmi le poly(chlorure de vinyle) et le polyuréthane, l’adhésif revêtant la couche interne pouvant être protégé avant emploi par une feuille anti-adhésive pelable, et la face externe de la couche externe pouvant être protégée avant emploi par une feuille protectrice pelable. Avantageusement, la couche interne, l’adhésif revêtant la couche interne, la couche externe et l’adhésif permanent reliant la couche interne et la couche externe sont transparents. La couche interne de polyéthylène a notamment une épaisseur de 50 à 150 µm. La couche interne de polyéthylène présentenotamment : une transparence de 50 – 100 %, en particulier de 80 %, à la température ambiante selon la norme ISO 13468; et un voile de 0 – 5 %, en particulier de 1,4 %, selon la norme ISO 13468. L’adhésif revêtant la couche interne peut être un adhésif permettant le décollement du film bicouche une fois posé sur un écran, puis un repositionnement dudit film bicouche, ledit adhésif repositionnable étant notamment un adhésif silicone à effet mouillant. La couche externe a notamment une épaisseur de 50 à 200 µm. La couche externe peut être faite de poly(chlorure de vinyle) (PVC) ou de polyuréthane présentant notamment: une résistance à la traction, exprimée en N/25 mm, au moins égale à 10, selon la norme NF EN 14410; un allongement à la rupture de 100% à 500%, selon la norme NF EN 14410; un retrait après 160 heures à 70°C de 0 à 1 mm. Par ailleurs, la couche externe peut contenir au moins un agent anti-microbien à raison notamment de 0,001 à 1 % en poids, ledit ou lesdits agents anti-microbiens étant notamment choisis parmi les particules d’argent, d’or, de cuivre ou de zinc, les sels d’argent, d’or, de cuivre ou de zinc, les molécules chimiques antiseptiques ou antibiotiques et les agents naturels anti-infectieux. L’adhésif permanent qui relie la couche interne et la couche externe peut être un adhésif permanent acrylique à base solvant, ayant notamment une épaisseur de 5 à 20 µm. L’invention porte également sur un procédé de fabrication du film bicouche tel que défini ci-dessus, caractérisé par le fait que l’on effectue une co-lamination par exemple, à une température de 20 à 50°C, telle que de 40°C, de la couche interne et de la couche externe revêtue de l’adhésif devant assurer la liaison entre la couche interne et la couche externe. La Figure unique du dessin annexé illustre un procédé de fabrication par lamination à chaud du film bicouche selon la présente invention, procédé suivant lequel on effectue une co-lamination, par exemple à une température de 20°C à 50°C, telle que 40°C, à l’aide d’une plastifieuse en continu d’une première couche 1, dite «couche interne» et d’une seconde couche 2 dite «couche externe», revêtue sur sa face interne destinée à venir s’appliquer sur la première couche 1, d’une couche d’un adhésif permanent 3. La couche interne 1 présente sur sa face externe une couche d’adhésif repositionnable 4. Une feuille anti-adhésive 5 est disposée contre la couche d’adhésif repositionnable 4, et une feuille protectrice 6 est disposée contre la face externe de la couche externe 2, ces deux feuilles 5 et 6 permettant de protéger le film bicouche avant la pose. Pour la pose, on commence par retirer la feuille anti-adhésive 5 et on applique le film bicouche sur l’écran à protéger, puis on retire la feuille protectrice 6. Les exemples suivants illustrent la présente invention sans toutefois en limiter la portée. Exemple 1 : Fabrication d’un film protecteur d’écran anti-microbien Un film stratifié à propriétés anti-microbiennes a été réalisé en utilisant comme film externe le film PVC anti-microbien Purzon060B de la Société Hexis et comme film interne le film PE ref Superclear4C de la Société MyscreenProtector. La co-lamination a été réalisée avec une plastifieuse Excelam Q 1100 RS à la vitesse de 3m/min et à 40°C. Le film stratifié résultant a été posé sur des écrans tactiles de systèmes de commande dans un fast food. L’efficacité antimicrobienne a été évaluée selon la norme ISO 22196. La diminution logarithmique obtenue a été la suivante: Salmonella enterica subsp enterica > 4,6 Listeria monocytogenes > 4,2 Staphylococcus aureus > 4,1 Escherichia coli > 4,5 MRSA > 3,5 Exemple 2 : Fabrication d’un film protecteur d’écran, absorbant les chocs, anti-rayures Un film stratifié à propriétés d’absorption des chocs et anti-rayures a été réalisé pour être posé sur des écrans tactiles de véhicules automobiles. A cet effet, on a utilisé, comme film externe, le film PU BODYFENCE de la Société Hexis et, comme film interne, le film PE ref Superclear4C de la Société MyscreenProtector. La co-lamination a été réalisée avec une plastifieuse Excelam Q 1100 RS à la vitesse de 3m/min et à 40°C. Les propriétés attendues ont été confirmées à l’utilisation. Il est bien entendu que les modes de réalisation qui viennent d’être décrits ont été donnés à titre indicatif et non limitatif et que des modes de réalisation peuvent y être apportés sans que l’on s’écarte pour autant du cadre de la présente invention. – Film bicouche pour la protection d’un écran tactile, comportant: une première couche (1), dite «couche interne», qui est apte à venir s’appliquer sur l’écran à protéger en position d’utilisation et dont la face interne est revêtue d’un adhésif (4) permettant de coller le film bicouche sur ledit écran; et une seconde couche (2), dite «couche externe», qui est apte à venir s’appliquer sur la face externe de la couche interne par l’intermédiaire d’un adhésif permanent (3) et dont la face externe est destinée à être tournée vers l’utilisateur dudit écran en position d’utilisation, caractérisé par le fait que: la couche interne (1) est une couche dure, protectrice d’écran, faite de polyéthylène; et la couche externe (2) est une couche souple, absorbant les chocs et, le cas échéant anti-rayures, faite d’une matière choisie parmi le poly(chlorure de vinyle) et le polyuréthane, l’adhésif (4) revêtant la couche interne pouvant être protégé avant emploi par une feuille anti-adhésive pelable, et la face externe de la couche externe pouvant être protégée avant emploi par une feuille protectrice pelable. – Film bicouche selon la revendication 1, caractérisé par le fait que la couche interne (1), l’adhésif (4) revêtant la couche interne, la couche externe (2) et l’adhésif permanent (3) reliant la couche interne (1) et la couche externe (2) sont transparents. – Film bicouche selon l’une des revendications 1 et 2, caractérisé par le fait que la couche interne (1) de polyéthylène a une épaisseur de 50 à 150 µm. – Film bicouche selon l’une des revendications 2 et 3, caractérisé par le fait que la couche interne (1) de polyéthylène présente: une transparence de 50 – 100 %, en particulier de 80 %, à la température ambiante, selon la norme ISO 13468; et un voile de 0 – 5 %, en particulier de 1,4 %, selon la norme ISO 13468. – Film bicouche selon l’une des revendications 1 à 4, caractérisé par le fait que l’adhésif (4) revêtant la couche interne est un adhésif permettant le décollement du film bicouche une fois posé sur un écran, puis un repositionnement dudit film bicouche, ledit adhésif repositionnable (4) étant notamment un adhésif silicone à effet mouillant. – Film bicouche selon l’une des revendications 1 à 5, caractérisé par le fait que la couche externe (2) a une épaisseur de 50 à 200 µm. – Film bicouche selon l’une des revendications 1 à 5, caractérisé par le fait que la couche externe (2) est faite de poly(chlorure de vinyle) (PVC) ou de polyuréthane présentant notamment: une résistance à la traction, exprimée en N/25 mm, au moins égale à 10, selon la norme NF EN 14410; un allongement à la rupture de 100 % à 500 %, selon la norme NF EN 14410; un retrait après 160 heures à 70°C de 0 à 1 mm. – Film bicouche selon l’une quelconque des revendications 1 à 7, caractérisé par le fait que la couche externe (2) contient au moins un agent anti-microbien à raison notamment de 0,001 à 1 % en poids, ledit ou lesdits agents anti-microbiens étant notamment choisis parmi les particules d’argent, d’or, de cuivre ou de zinc, les sels d’argent, d’or, de cuivre ou de zinc, les molécules chimiques antiseptiques ou antibiotiques et les agents naturels anti-infectieux. – Film bicouche selon l’une des revendications 1 à 8, caractérisé par le fait que l’adhésif permanent (3) qui relie la couche interne et la couche externe est un adhésif permanent acrylique à base solvant, ayant notamment une épaisseur de 5 à 20 µm. – Procédé de fabrication du film bicouche tel que défini à l’une des revendications 1 à 9, caractérisé par le fait que l’on effectue une co-lamination de la couche interne (1) et de la couche externe (2) revêtue de l’adhésif (3) devant assurer la liaison entre la couche interne (1) et la couche externe (2).